(57)【特許請求の範囲】
【請求項１】
熱可塑性樹脂製のコイル状ファスナーエレメント１内に芯紐３を挿通し、該コイル状ファスナーエレメント１をファスナーテープ２の縁部に二重環縫によって縫着したファスナーストリンガーにおいて、ルーパー糸５に熱溶融可能な合成繊維を主体とした糸を用い、ニードル糸４に熱溶融し難い繊維を主体とする糸を用い、ルーパー糸５とニードル糸４の交絡点６を芯紐３の表面に配し、ルーパー糸５またはニードル糸４に用いている合成繊維を熱溶融して、交絡点６にルーパー糸５とニードル糸４とが絡み合った溶融部８を形成し、ルーパー糸５の溶融した繊維が他の溶融しない繊維間に浸透して溶融部７を形成し、該溶融部７がコイル状ファスナーエレメント１の表面に残存させてなることを特徴とするコイル状スライドファスナー。
【請求項２】
ルーパー糸５に融点の低い合成繊維と、融点の高い合成繊維とを混合した複合糸を用い、ニードル糸４に熱溶融しない繊維と、熱溶融可能な合成繊維との混紡糸を用い、ルーパー糸５に用いている合成繊維を熱溶融して、ルーパー糸５とニードル糸４との交絡点６に溶融部８を形成し、コイル状ファスナーエレメント１の表面に溶融部７が残存する形に形成してなる請求項１記載のコイル状スライドファスナー。
【請求項３】
ルーパー糸５に熱溶融可能な合成繊維と、熱溶融しない繊維との混紡糸を用い、ニードル糸４にも同種類の混紡糸を用い、ルーパー糸５に用いている合成繊維を熱溶融して、ルーパー糸５とニードル糸４との交絡点６に溶融部８を形成し、コイル状ファスナーエレメント１の表面に溶融部７が残存する形に形成してなる請求項１記載のコイル状スライドファスナー。
【請求項４】
ルーパー糸５に融点の低い合成繊維と、融点の高い合成繊維とを混合した複合糸を用い、ニードル糸４にも同種類の複合糸を用い、ルーパー糸５に用いている合成繊維を熱溶融して、ルーパー糸５とニードル糸４との交絡点６に溶融部８を形成し、コイル状ファスナーエレメント１の表面に溶融部７が残存する形に形成してなる請求項１記載のコイル状スライドファスナー。
【請求項５】
ルーパー糸５に熱溶融可能な合成繊維と、熱溶融しない繊維との混紡糸を用い、ニードル糸４に熱溶融しない繊維の糸を用い、ルーパー糸５に用いている合成繊維を熱溶融して、ルーパー糸５とニードル糸４との交絡点６に溶融部８を形成し、コイル状ファスナーエレメント１の表面に溶融部７が残存する形に形成してなる請求項１記載のコイル状スライドファスナー。
【請求項６】
ルーパー糸５に融点の低い合成繊維と、融点の高い合成繊維とを混合した複合糸を用い、ニードル糸４に熱溶融しない繊維の糸を用い、ルーパー糸５に用いている合成繊維を熱溶融してルーパー糸５とニードル糸４との交絡点６に溶融部８を形成し、コイル状ファスナーエレメント１の表面に溶融部７が残存する形に形成してなる請求項１記載のコイル状スライドファスナー。
【請求項７】
ルーパー糸５に融点の低い合成繊維と、融点の高い合成繊維とを混合した複合糸を用い、ニードル糸４に融点の低い合成繊維と、融点の高い合成繊維を混合した複合糸に熱溶融しない繊維を混紡し、ルーパー糸５とニードル糸４との交絡点６における合成繊維を熱溶融して、交絡点６に溶融部８を形成し、コイル状ファスナーエレメント１の表面に溶融部７が残存する形に形成してなる請求項１記載のコイル状スライドファスナー。
【発明の詳細な説明】
【０００１】
【発明の属する技術分野】
この発明は、熱可塑性樹脂から形成したコイル状ファスナーエレメント内に芯紐を挿通し、このコイル状ファスナーエレメントをファスナーテープの側縁上に合成繊維糸によって縫着した後、合成繊維の縫糸を熱溶融してコイル状ファスナーエレメントをファスナーテープに固定したコイル状スライドファスナーに関するものである。
【０００２】
【従来の技術】
従来この種のスライドファスナーは、熱可塑性樹脂から形成されたコイル状ファスナーエレメント内に芯紐を挿通し、このファスナーエレメントをファスナーテープの側縁上に合成繊維の縫糸による二重環縫その他の縫製手段によって縫着した後に縫糸を適宜溶融し、ファスナーエレメント上で並設された縫糸同士を溶接して肥厚部を形成したり、また図９に示すように縫糸のニードル糸のための止め素子をなすように溶接して止め輪を形成し、あるいはルーパー糸をファスナーエレメントの肩に溶接固定することによって、ファスナーエレメントをファスナーテープに固定したスライドファスナーが特公昭４７−２９１３５号公報に開示されている。
【０００３】
さらに図１０に示すように、熱可塑性樹脂から形成されたコイル状ファスナーエレメント内に芯紐を挿通し、このファスナーエレメントをファスナーテープの側縁上に合成繊維の縫糸による二重環縫手段で縫着し、この縫着の際ルーパー糸よりもニードル糸に大きなテンションをかけることによって、ルーパー糸の下側ルーパー部分を芯紐の中に引張り込んだ状態でルーパー糸の上側ルーパー部分を溶融し、芯紐上にて下側ルーパー部分の端部に碇着部を形成し、ファスナーテープに固定したファスナーエレメントの上面に縫糸が現出しないタイプの耐摩耗性スライドファスナーが米国特許第５５９６７９３号明細書に開示されている。
【０００４】
【発明が解決しようとする課題】
前項で述べた図９に示すスライドファスナーは、コイル状ファスナーエレメントの上面に現出する縫糸同士を溶接して肥厚部を形成するか、または二重環縫のルーパー糸を熱溶融してニードル糸のための止め輪を形成するものであり、ルーパー糸は合成繊維糸を単に熱溶融するのみであるから、材質上の変質を起こす熱劣化を生じ易く、熱溶融して形成した肥厚部または止め輪と熱溶融しない部分との間に材質上に変質相違が生じ破断され易く、スライドファスナーが破損する恐れがあるなど問題点がある。
【０００５】
また、図１０に示すスライドファスナーは、コイル状ファスナーエレメントをファスナーテープに縫着する際、ニードル糸に大きなテンションをかけ、ルーパー糸との交絡点を芯紐内に配し、ルーパー糸の上側ルーパー部を溶融して、下側ルーパー部の端部に碇着部を設けるため、大きなテンションがかかったままルーパー糸の上側ルーパー部を溶融すると、下側ルーパー部がニードル糸によって芯紐の奥深く引張り込まれ、芯紐の緊締強度が緩められ、使用中にファスナーエレメントに突き上げ動作が働くと、下側ルーパー部がニードル糸とともに同じ縫孔から抜脱する恐れがあり強度面で問題点がある。
【０００６】
この発明は、上述の問題点を考慮して発明されたものであり、この発明のうち請求項１記載の発明は、コイル状ファスナーエレメントを固定する二重環縫のルーパー糸に熱溶融可能な合成繊維を主体とした糸を用い、ルーパー糸とニードル糸との交絡点において、ルーパー糸とニードル糸とが絡み合った溶融部を芯紐上に形成してコイル状ファスナーエレメントをファスナーテープに強固に取付け保持することができ、コイル状ファスナーエレメントの表面にはモノフィラメント化した縫糸を形成し、スライダーの摺動に対し耐磨耗性のあるコイル状スライドファスナーを提供することが主たる目的である。
【０００７】
請求項２記載の発明は、請求項１記載の発明の目的に加え、ルーパー糸に熱溶融点の異なる合成繊維の複合糸、またニードル糸に熱溶融しない繊維と熱溶融可能な合成繊維の混紡糸を用いて、コイル状ファスナーエレメントの取付強度のあるコイル状スライドファスナーを提供することが目的である。
【０００８】
請求項３記載の発明は、請求項１記載の発明の目的に加え、ルーパー糸とニードル糸ともに熱溶融可能な合成繊維と熱溶融しない繊維との混紡糸を用いて、コイル状ファスナーエレメントの取付強度のあるコイル状スライドファスナーを提供することが目的である。
【０００９】
請求項４記載の発明は、請求項１記載の発明の目的に加え、ルーパー糸とニードル糸ともに、熱溶融点の異なる合成繊維の複合糸を用いて、コイル状ファスナーエレメントの取付強度のあるコイル状スライドファスナーを提供することが目的である。
【００１０】
請求項５記載の発明は、請求項１記載の発明の目的に加え、ルーパー糸に熱溶融可能な合成繊維と熱溶融しない繊維との混紡糸、ニードル糸に熱溶融しない繊維の糸を用いて、コイル状ファスナーエレメントの取付強度のあるコイル状スライドファスナーを提供することが目的である。
【００１１】
請求項６記載の発明は、請求項１記載の発明の目的に加え、ルーパー糸に融点の異なる合成繊維の複合糸、ニードル糸に熱溶融しない繊維の糸を用いて、コイル状ファスナーエレメントの取付強度のあるコイル状スライドファスナーを提供することが目的である。
【００１２】
請求項７記載の発明は、請求項１記載の発明の目的に加え、ルーパー糸とニードル糸に、熱溶融点の異なる合成繊維の複合糸を用い、さらにニードル糸はこの複合糸と熱溶融しない繊維とを混紡して用い、コイル状ファスナーエレメントの取付強度のあるコイル状スライドファスナーを提供することが目的である。
【００１３】
【課題を解決するための手段】
前記の目的を達成するため、この発明のうち請求項１記載の発明は、熱可塑性樹脂から形成されたコイル状ファスナーエレメント１内に芯紐３を挿通し、このコイル状ファスナーエレメント１をファスナーテープ２の一側縁上に二重環縫手段によって縫着したファスナーストリンガーにおいて、二重環縫のルーパー糸５に熱溶融可能な合成繊維を主体とした糸を用い、二重環縫のニードル糸４に熱溶融し難い繊維を主体とする糸を用い、ルーパー糸５とニードル糸４との交絡点６をコイル状ファスナーエレメント１内に挿通した芯紐３の表面に配し、ルーパー糸５またはニードル糸４に用いている合成繊維を熱溶融して、ルーパー糸５とニードル糸４とが絡み合った溶融部８を形成し、ルーパー糸５の溶融した繊維が他の溶融しない繊維間に浸透して溶融部７を形成し、この溶融部７がコイル状ファスナーエレメント１の表面に残存する形に形成したコイル状スライドファスナーを主な構成とするものである。
【００１４】
請求項２記載の発明は、請求項１記載の発明の構成に加え、二重環縫のルーパー糸５に熱溶融点の低い合成繊維と、熱溶融点の高い合成繊維とを混合した複合糸を用い、二重環縫のニードル糸４に熱溶融しない繊維と、熱溶融可能な合成繊維との混紡糸を用い、ルーパー糸５に用いている合成繊維を熱溶融して、ルーパー糸５とニードル糸４との交絡点６に溶融部８を形成し、コイル状ファスナーエレメント１の表面にルーパー糸５の溶融部７が残存する形に形成したコイル状スライドファスナーである。
【００１５】
請求項３記載の発明は、請求項１記載の発明の構成に加え、二重環縫のルーパー糸５に熱溶融可能な合成繊維と熱溶融しない繊維との混紡糸を用い、二重環縫のニードル糸４にも同種類の混紡糸を用い、ルーパー糸５に用いている合成繊維を熱溶融して、ルーパー糸５とニードル糸４との交絡点６に溶融部８を形成し、コイル状ファスナーエレメント１の表面にルーパー糸５の溶融部７が残存する形に形成したコイル状スライドファスナーである。
【００１６】
請求項４記載の発明は、請求項１記載の発明の構成に加え、二重環縫のルーパー糸５に熱溶融点の低い合成繊維と、熱溶融点の高い合成繊維とを混合した複合糸を用い、二重環縫のニードル糸４にも同種類の複合糸を用い、ルーパー糸５に用いている合成繊維を熱溶融して、ルーパー糸５とニードル糸４との交絡点６に溶融部８を形成し、コイル状ファスナーエレメント１の表面にルーパー糸５の溶融部７が残存する形に形成したコイル状スライドファスナーである。
【００１７】
請求項５記載の発明は、請求項１記載の発明の構成に加え、二重環縫のルーパー糸５に熱溶融可能な合成繊維と、熱溶融しない繊維との混紡糸を用い、二重環縫のニードル糸４に熱溶融しない繊維の糸を用い、ルーパー糸５に用いてい合成繊維を熱溶融して、ルーパー糸５とニードル糸４との交絡点６に溶融部８を形成し、コイル状ファスナーエレメント１の表面にルーパー糸５の溶融部７が残存する形に形成したコイル状スライドファスナーである。
【００１８】
請求項６記載の発明は、請求項１記載の発明の構成に加え、二重環縫のルーパー糸５に熱溶融点の低い合成繊維と、熱溶融点の高い合成繊維とを混合した複合糸を用い、二重環縫のニードル糸４に熱溶融しない繊維の糸を用い、ルーパー糸５に用いている合成繊維を熱溶融して、ルーパー糸５とニードル糸４との交絡点６に溶融部８を形成し、コイル状ファスナーエレメント１の表面にルーパー糸５の溶融部７が残存する形に形成したコイル状スライドファスナーである。
【００１９】
請求項７記載の発明は、請求項１記載の発明の構成に加え、二重環縫のルーパー５に熱溶融点の低い合成繊維と、熱溶融点の高い合成繊維とを混合した複合糸を用い、二重環縫のニードル糸４にも同種類の複合糸を用い、さらにニードル糸はこの複合糸に熱溶融しない繊維を混紡して用い、ルーパー糸５とニードル糸４との交絡点６における双方の合成繊維を熱溶融して、交絡点６に溶融した合成繊維が交じり合った溶融部８を形成し、コイル状ファスナーエレメント１の表面にルーパー糸５の溶融部７が残存する形に形成したコイル状スライドファスナーである。
【００２０】
【発明の実施の形態】
以下、この発明のコイル状スライドファスナーの実施の形態について、図面を参照しながら具体的に説明する。
【００２１】
この発明のコイル状スライドファスナーは、図１〜３に示すように、コイル状ファスナーエレメント１にポリアミド、ポリエステルなどの合成繊維のモノフィラメントを用いてコイル状に捲回して噛合頭部１０を成形し、このコイル状ファスナーエレメント１内にポリアミド、ポリエステルなどの合成繊維のマルチフィラメントの撚糸から形成された芯紐３を挿通し、このコイル状ファスナーエレメント１をファスナーテープ２の一側縁上に適宜の材質の縫糸によって縫着する。
【００２２】
縫製手段は、コイル状ファスナーエレメント１の上側に配される上糸は、１本針２本糸の二重環縫のルーパー糸５が配され、ファスナーテープ２の裏側に配される下糸は二重環縫のニードル糸４が配される。なおコイル状ファスナーエレメント１のサイズによっては、１本針２本糸の二重環縫を２列並設するか、または２本針３本糸による二重環縫によってコイル状ファスナーエレメント１をファスナーテープ２に縫着する。
【００２３】
この発明は、このように形成されたコイル状スライドファスナーの特徴は、コイル状ファスナーエレメント１をファスナーテープ２に取付ける縫糸、すなわち二重環縫によるルーパー糸５に熱溶融可能な合成繊維を主体とした糸を用い、ニードル糸４に熱溶融し難い繊維からなる糸を用い、ルーパー糸５とニードル糸４とが交絡する交絡点６をコイル状ファスナーエレメント１内に挿通した芯紐３の表面に位置させ、ルーパー糸５に用いている合成繊維を熱溶融して、交絡点６にルーパー糸５とニードル糸４とが絡み合った溶融部８を形成するとともに、ルーパー糸５の溶融した繊維が溶融しない繊維間に浸透して溶融部７を形成し、この溶融部７がコイル状ファスナーエレメント１の表面に残存するように形成したコイル状スライドファスナーである。
【００２４】
次にこの発明のコイル状スライドファスナーの実施例を数例あげて具体的に説明する。
【００２５】
第１実施例として、図４〜６に示すコイル状スライドファスナーは、二重環縫によるルーパー糸５に熱溶融点の低い合成繊維たとえばポリアミド６繊維と、熱溶融点の高い合成繊維たとえばポリアミド６６繊維とを混合した複合糸を用い、またニードル糸４に熱溶融しない繊維たとえば天然繊維と、熱溶融可能な合成繊維たとえばポリアミド６６繊維、またはポリエステル繊維との混紡糸を用いて縫製し、ルーパー糸５にホットエア吹出機、赤外線やレーザービームなどの加熱照射機、仕上加工用熱セット機などによる加熱を当てて、熱溶融点の低いポリアミド６繊維を溶融すると、コイル状ファスナーエレメント１の表面にはポリアミド６６繊維の間に溶融したポリアミド６繊維が浸透し、いわばモノフィラメント化すると同時に、交絡点にはルーパー糸５のポリアミド６６繊維と、ニードル糸４の天然繊維およびポリアミド６６繊維とが絡み合った溶融部分が形成され、芯紐３上に肥大状の溶融部８が形成され、コイル状ファスナーエレメント１をファスナーテープ２に強固に固定することができ、かつコイル状ファスナーエレメント１の表面にはいわばモノフィラメント化した縫糸が存在し、スライダーの摺動に対して縫糸が糸切れすることのない耐摩耗性のあるファスナーストリンガーに仕上げることができる。
【００２６】
なお、熱溶融可能な合成繊維が加熱によって、全て溶融しなくとも前記のように溶融して形成される肥大状の部分ができる程度に部分的な溶融であってもよい。
【００２７】
第２実施例として、二重環縫のルーパー糸５に熱溶融点の低い合成繊維として変性ポリエステル繊維を用い、熱溶融点の高い合成繊維としてポリエステル繊維を用いて混合した複合糸を用い、またニードル糸４に天然繊維とポリエステル繊維との混紡糸を用いて加熱処理を施し、コイル状ファスナーエレメント１上にルーパー糸５自体の繊維同士が溶着して形成した溶融部７、またルーパー糸５とニードル糸４との交絡点６に繊維の絡み合った肥大状の溶融部８が形成され、耐摩耗性のあるファスナーストリンガ−に仕上げる。
【００２８】
第３実施例として、図４〜６に示すように二重環縫によるルーパー糸５に熱溶融可能な合成繊維、たとえばポリアミド６繊維と、熱溶融しない繊維たとえば天然繊維とを混紡した混紡糸を用い、またニードル糸４にもルーパー糸５と同種類の混紡糸を用いて、ルーパー糸５に用いている熱溶融できる合成繊維たとえばポリアミド６繊維を加熱して熱溶融し、ルーパー糸５とニードル糸４との交絡点６に肥大状の溶融部８を形成し、コイル状ファスナーエレメント１の表面にはルーパー糸５の天然繊維がその繊維間に溶融したポリアミド６繊維を浸透して補強され、スライダーの摺動に対し耐摩耗性を備えたファスナーストリンガーが得られる。なお熱溶融可能な合成繊維としては、ポリアミド６６繊維、変性ポリエステル繊維、ポリエステル繊維などの合成繊維を用いることができる。
【００２９】
第４実施例として、図４〜６に示すように二重環縫によるルーパー糸５に熱溶融点の低い合成繊維たとえばポリアミド６繊維と、熱溶融点の高い合成繊維たとえばポリアミド６６繊維とを混合した複合糸を用い、またニードル糸４にもルーパー糸５と同種類の複合糸を用いて、ルーパー糸５に用いている熱溶融点の低い合成繊維たとえばポリアミド６繊維を加熱して熱溶融し、ルーパー糸５とニードル糸との交絡点６に肥大状の溶融部８が形成され、またコイル状ファスナーエレメント１の表面には、熱溶融点の高い合成繊維たとえばポリアミド６６繊維に溶融したポリアミド６繊維が浸透した状態の溶融部７が残存する耐摩耗性があるファスナーストリンガーが得られる。
【００３０】
第５実施例として、図４〜６に示すように、二重環縫によるルーパー糸５に熱溶融可能な合成繊維たとえばポリアミド６繊維と、熱溶融しない繊維たとえば天然繊維とを混紡した混紡糸を用い、ニードル糸４に熱溶融しない繊維たとえば天然繊維を用いて、ルーパー糸５に用いている熱溶融可能な合成繊維、上記ポリアミド６繊維を加熱して熱溶融し、ルーパー糸５とニードル糸４との交絡点６に天然繊維とポリアミド６繊維とが絡み合った肥大状の溶融部８を形成し、コイル状ファスナーエレメント１の表面には天然繊維間に溶融したポリアミド６繊維が浸透した溶融部７が形成され、天然繊維のルーパー糸５が補強された耐摩耗性があるファスナーストリンガーが得られる。なお熱溶融可能な繊維としてはポリアミド６６繊維、変性ポリエステル繊維、その他ポリエステル繊維などの合成繊維を用いることができる。
【００３１】
第６実施例として、図４〜６に示すように二重環縫によるルーパー糸５に熱溶融点の低い合成繊維たとえばポリアミド６繊維と、熱溶融点の高い合成繊維たとえばポリアミド６６繊維とを混合した複合糸を用い、ニードル糸４に熱溶融しない繊維たとえば天然繊維を用いて、ルーパー糸５に用いている熱溶融点の低い合成繊維たとえば上記ポリアミド６繊維を加熱して熱溶融し、ルーパー糸５とニードル糸４との交絡点６に天然繊維とポリアミド６６繊維とが絡み合った肥大状の溶融部８を形成し、コイル状ファスナーエレメント１の表面には、熱溶融点の高い繊維たとえばポリアミド６６繊維間に溶融したポリアミド６繊維が浸透した溶融部７が形成され、残存するルーパー糸５が補強された耐摩耗性のあるファスナーストリンガーが得られる。なお熱溶融点の低い合成繊維として変性ポリエステル繊維、熱溶融点の高い合成繊維としてポリエステル繊維などを用いることができる。
【００３２】
前記の各実施例において説明したルーパー糸５とニードル糸４との交絡点６に形成する溶融部８は肥大状に形成されているが、図７、８に示す第７実施例においては、加熱によって一部が溶融するルーパー糸５の繊維を交絡点６において互いに絡み合うニードル糸４またはルーパー糸５の一部の繊維に付着した状態で溶融して固まらせ溶融部８を形成する。さらにまた、ルーパー糸５およびニードル糸４のいずれも熱溶融可能な合成繊維と熱溶融しない繊維とを混紡した混紡糸、あるいは熱溶融点の低い合成繊維と熱溶融点の高い合成繊維とを混合した複合糸、およびニードル糸４には、この複合糸に熱溶融しない繊維を混紡した糸を用い、交絡点６においてルーパー糸５とニードル糸４との双方の合成繊維を溶融させ、溶融した合成繊維が交じり合って固まった溶融部８を形成する。たとえ製造工程において、ニードル糸４に対し過剰な熱が加わったとしてもニードル糸４の全てが溶融して糸の強度が低下したり、糸が存在しなくなったりすることがなく、ファスナーエレメントの取付強度を維持することができる。
【００３３】
本発明のコイル状スライドファスナーに用いられる合成繊維は、前述した種類の合成繊維ばかりでなく他の合成繊維を用いることもでき、また各種の合成繊維とを混合した複合糸、また天然繊維と各種の合成繊維とを混紡した混紡糸を用いることができる。
【００３４】
最後にこの発明のコイル状スライドファスナーに関する第８実施例について説明すると、コイル状スライドファスナーを構成するコイル状ファスナーエレメント１、このコイル状ファスナーエレメント１内に挿通し介在する芯紐３、さらにコイル状ファスナーエレメント１とともに芯紐３をファスナーテープ２に縫着する二重環縫のルーパー糸５およびニードル糸４に用いられる合成繊維を同系の合成繊維、たとえばポリアミド系合成繊維、またはポリエステル系合成繊維を用いてファスナーストリンガーを作製することによって優れた染色加工またリサイクルに適したコイル状スライドファスナーが得られる。
【００３５】
【発明の効果】
この発明のコイル状スライドファスナーは、以上説明したとおりの構成であり、この構成によって下記の効果を奏する。
【００３６】
この発明のうち請求項１記載の発明は、熱可塑性樹脂製のコイル状ファスナーエレメント内に芯紐を挿通し、コイル状ファスナーエレメントをファスナーテープに二重環縫によって縫着したファスナーストリンガーにおいて、ルーパー糸に熱溶融可能な合成繊維を主体とした糸を用い、ニードル糸に熱溶融し難い繊維を主体とする糸を用い、ルーパー糸とニードル糸の交絡点を芯紐の表面に配し、ルーパー糸またはニードル糸に用いている合成繊維を熱溶融して、交絡点にルーパー糸の繊維またはニードル糸の繊維とが絡み合った溶融部を形成し、ルーパー糸の溶融した繊維が他の溶融しない繊維間に浸透して溶融部を形成し、該溶融部がコイル状ファスナーエレメントの表面に残存させたものである。
【００３７】
この構成によって、コイル状ファスナーエレメントを取付けるルーパー糸に熱溶融可能な合成繊維を主体として用いているため、ルーパー糸を熱溶融して芯紐上にルーパー糸とニードル糸との絡み合いに溶融部を形成したので、コイル状ファスナーエレメントを強固に取付けることができ、しかもコイル状ファスナーエレメントの表面にルーパー糸による溶融部が残存しているので、スライダーの摺動に対し耐摩耗性を備えた頑丈なコイル状スライドファスナーに仕上げられる効果がある。
【００３８】
請求項２乃至７記載の発明は、それぞれ請求項１記載の発明の効果に加え、ルーパー糸に熱溶融できる合成繊維を用いた複合糸または混紡糸を使い、ニードル糸に天然繊維または混紡糸あるいは熱溶融可能な合成繊維の複合糸を使うことによって、熱溶融した繊維により、ルーパー糸とニードル糸との交絡点に溶融部を容易に設置することができ、それぞれ異なるタイプの繊維のルーパー糸、ニードル糸の組み合わせによって、コイル状ファスナーエレメントを強固に取付け、頑丈なコイル状スライドファスナーに仕上げられる効果があるなど、この発明が奏する効果はきわめて顕著である。
【図面の簡単な説明】
【図１】溶融加工前のコイル状スライドファスナーチェンの正面図である。
【図２】同上コイル状スライドファスナーストリンガーの横断面図である。
【図３】同上コイル状スライドファスナーストリンガーの縦断面図である。
【図４】溶融加工後のコイル状スライドファスナーチェンの正面図である。
【図５】同上コイル状スライドファスナーストリンガーの横断面図である。
【図６】同上コイル状スライドファスナーストリンガーの縦断面図である。
【図７】溶融加工を施したコイル状ファスナーストリンガーの正面図である。
【図８】同上コイル状ファスナーストリンガーの横断面図である。
【図９】公知のコイル状スライドファスナーチェンの正面図である。
【図１０】他の公知のコイル状スライドファスナーストリンガーの縦断面図である。
【符号の説明】
１        コイル状ファスナーエレメント
２        ファスナーテープ
３        芯紐
４        ニードル糸
５        ルーパー糸
６        交絡点
７        溶融部（ルーパー糸）
８        溶融部（交絡点）
【図１】
0003626372.tif 000002
【図２】
0003626372.tif 000003
【図３】
0003626372.tif 000004
【図４】
0003626372.tif 000005
【図５】
0003626372.tif 000006
【図６】
0003626372.tif 000007
【図７】
0003626372.tif 000008
【図８】
0003626372.tif 000009
【図９】
0003626372.tif 000010
【図１０】
0003626372.tif 000011